(57)【要約】【課題】従来の光拡散シートと同等の高いヘーズを有し、従来の光拡散性シートに比して更に高い全光線透過率を有し、かつ光拡散層の薄膜化が可能な光拡散シートの提供。【解決手段】基材シートに、有機バインダーと、有機高分子粒子及び／又は無機粒子からなるビーズ粒子とを含有する光拡散層が設けられた光拡散シートにおいて、前記有機バインダーは、屈折率が１．５５以上の樹脂からなることを特徴とする光拡散シート。（Ａ）ポリイソシアネート化合物と、（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、を必須成分として含む有機バインダー製造用組成物。【選択図】図１
2010072282.tif 000002
【特許請求の範囲】
【請求項１】
基材シートに、有機バインダーと、有機高分子粒子及び／又は無機粒子からなるビーズ粒子とを含有する光拡散層が設けられた光拡散シートにおいて、
前記有機バインダーは、屈折率が１．５５以上の樹脂からなることを特徴とする光拡散シート。
【請求項２】
前記有機バインダーが硫黄元素含有樹脂である請求項１に記載の光拡散シート。
【請求項３】
前記有機バインダーが熱硬化型の硫黄元素含有ポリウレタン樹脂である請求項１に記載の光拡散シート。
【請求項４】
前記光拡散層におけるビーズ粒子の含有量が、有機バインダー１００質量部に対し、３０〜２２０質量部の範囲である請求項１〜３のいずれか１項に記載の光拡散シート。
【請求項５】
請求項１〜４のいずれか１項に記載の光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を必須成分として含む有機バインダー製造用組成物。
【請求項６】
前記（Ａ）及び（Ｂ）の必須成分以外に、触媒、安定剤、溶剤からなる群から選択される１種又は２種以上の添加剤を含む請求項５に記載の有機バインダー製造用組成物。
【請求項７】
請求項１〜４のいずれか１項に記載の光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
（Ｃ）前記（Ａ）と（Ｂ）とを重合させて得られたプレポリマーと、
を必須成分として含む有機バインダー製造用組成物。
【請求項８】
前記（Ａ）〜（Ｃ）の必須成分以外に、触媒、安定剤、溶剤からなる群から選択される１種又は２種以上の添加剤を含む請求項７に記載の有機バインダー製造用組成物。
【請求項９】
請求項１〜４のいずれか１項に記載の光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を重合させて得られたプレポリマー（Ｃ）を必須成分として含む有機バインダー製造用組成物。
【請求項１０】
前記プレポリマー（Ｃ）以外に、触媒、安定剤、溶剤からなる群から選択される１種又は２種以上の添加剤を含む請求項９に記載の有機バインダー製造用組成物。
【請求項１１】
請求項１〜４のいずれか１項に記載の光拡散シートにおける前記有機バインダーを製造するための塗布液セットであって、
ポリイソシアネート化合物を含むＡ液と、
活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物を含むＢ液と、
を有する有機バインダー製造用塗布液セット。
【請求項１２】
前記Ａ液とＢ液との一方又は両方に、触媒、安定剤、溶剤からなる群から選択される１種又は２種以上の添加剤を含む請求項１１に記載の有機バインダー製造用塗布液セット。
【請求項１３】
請求項５〜１０のいずれか１項に記載の有機バインダー製造用組成物と、高分子粒子及び／又は無機粒子からなるビーズ粒子とを混合してなる光拡散シート製造用組成物。
【請求項１４】
基材シートに、高分子粒子及び／又は無機粒子からなるビーズ粒子と、請求項５〜１０のいずれか１項に記載の有機バインダー製造用組成物とを、同時に又はいずれか一方を先に付着させた後に他方を付着させ、次いで有機バインダー製造用組成物を加熱して重合反応を生じさせ、硫黄元素含有ポリウレタン樹脂を生成させて請求項１〜４のいずれか１項に記載の光拡散シートを得ることを特徴とする光拡散シートの製造方法。
【発明の詳細な説明】
【技術分野】
【０００１】
本発明は、バックライト方式の液晶表示装置等に用いられる光拡散シートに関し、特に高い全光線透過率と高へーズを有する光拡散シート、その製造方法、有機バインダー製造用組成物、有機バインダー製造用塗布液セット及び光拡散シート製造用組成物に関する。
【背景技術】
【０００２】
光拡散シートは、照明器具、公告用電装看板バックライトシート、背面投射スクリーン、携帯電話、ノート型パソコン、液晶テレビ等の液晶ディスプレイ等に使用される。
前記分野で使用される光拡散シートに要求される性能は、導光板の輝度ムラ、輝点ドット、輝線などを拡散させることによって軽減させ、導光板から出射した光をプリズムシートに最適な角度に導くことであり、光拡散パターンが見えないことと同時に、透過する光線量を最大にすることである。換言すれば、高い光拡散機能（ヘーズ）を有し、併せて高い全光線透過率を確保し、シートを透過するときに失われる光線量を最小にすることである。
【０００３】
この要求性能を達成するために、例えば、液晶ディスプレイのバックライト用光拡散シートには、ポリエステルフィルム、ポリエチレンテレフタレート（ＰＥＴ）、ポリエーテル等のフィルムなど透明性が高い支持体の片面に、無機粒子又は樹脂粒子を分散した透明な樹脂溶液を塗布し、光拡散機能（ヘーズ）を高めた光拡散シートが使用されている。
【０００４】
例えば、特許文献１には、透明支持体上に光拡散性層を一層有してなる光拡散性部材であって、光拡散性層がアクリル樹脂（有機バインダー）及びポリメチルメタクリレートの真珠状粒子（ビーズ粒子）を含有することを特徴とする光拡散シートが開示されている。
【０００５】
特許文献２には、透明支持体上に光拡散層を一層有してなる光拡散性部材であって、光拡散層に使用するバインダー樹脂（有機バインダー）にアクリル樹脂を使用し、樹脂粒子（ビーズ粒子）としてアクリル樹脂粒子及びシリコーン樹脂粒子を含有することを特徴とする光拡散シートが開示されている。
【０００６】
特許文献３には、透明支持体上に光拡散性層を一層有してなる光拡散性部材であって、光拡散層に使用する有機高分子バインダーにアクリルポリマーを使用し、有機高分子粒子（ビーズ粒子）としてポリプロピレンの粒子を使用する光拡散シートが開示されている。
【特許文献１】特許第３７９０５７１号公報
【特許文献２】特許第３７２７０９４号公報
【特許文献３】特開平６−６７００３号公報
【発明の開示】
【発明が解決しようとする課題】
【０００７】
しかしながら、従来の光拡散シートは、光拡散層に使用されている有機バインダーの屈折率が１．５５を越えないものばかりであり、透過する全光線透過率を最大化する意味では必ずしも充分ではなく、ディスプレイのフルカラー・高解像度化を図る上からは、更なる改良が望まれている。
【０００８】
本発明は、前記事情に鑑みてなされ、少なくとも従来の光拡散シートと同等の高いヘーズを有し、従来の光拡散性シートに比して更に高い全光線透過率を有し、かつ光拡散層の薄膜化が可能となるというコスト的にも利点を有する光拡散シートの提供を目的とする。
【課題を解決するための手段】
【０００９】
前記目的を達成するため、本発明は、基材シートに、有機バインダーと、有機高分子粒子及び／又は無機粒子からなるビーズ粒子とを含有する光拡散層が設けられた光拡散シートにおいて、
前記有機バインダーは、屈折率が１．５５以上の樹脂からなることを特徴とする光拡散シートを提供する。
【００１０】
本発明の光拡散シートにおいて、前記有機バインダーが硫黄元素含有樹脂であることが好ましい。
【００１１】
本発明の光拡散シートにおいて、前記有機バインダーが熱硬化型の硫黄元素含有ポリウレタン樹脂であることが好ましい。
【００１２】
本発明の光拡散シートにおいて、前記光拡散層におけるビーズ粒子の含有量が、有機バインダー１００質量部に対し、３０〜２２０質量部の範囲であることが好ましい。
【００１３】
また本発明は、本発明に係る光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を必須成分として含む有機バインダー製造用組成物を提供する。
【００１４】
前記有機バインダー製造用組成物において、前記（Ａ）及び（Ｂ）の必須成分以外に、触媒、安定剤、溶剤からなる群から選択される１種又は２種以上の添加剤を含むことが好ましい。
【００１５】
また本発明は、本発明に係る光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
（Ｃ）前記（Ａ）と（Ｂ）とを重合させて得られたプレポリマーと、
を必須成分として含む有機バインダー製造用組成物を提供する。
【００１６】
前記有機バインダー製造用組成物において、前記（Ａ）〜（Ｃ）の必須成分以外に、触媒、安定剤、溶剤からなる群から選択される１種又は２種以上の添加剤を含むことが好ましい。
【００１７】
また本発明は、本発明に係る光拡散シートにおける前記有機バインダーを製造するための組成物であって、
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を重合させて得られたプレポリマー（Ｃ）を必須成分として含む有機バインダー製造用組成物を提供する。
【００１８】
前記有機バインダー製造用組成物において、前記プレポリマー（Ｃ）以外に、触媒、安定剤、溶剤からなる群から選択される１種又は２種以上の添加剤を含むことが好ましい。
【００１９】
また本発明は、本発明に係る光拡散シートにおける前記有機バインダーを製造するための塗布液セットであって、
ポリイソシアネート化合物を含むＡ液と、
活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物を含むＢ液と、
を有する有機バインダー製造用塗布液セットを提供する。
【００２０】
前記有機バインダー製造用塗布液セットにおいて、前記Ａ液とＢ液との一方又は両方に、触媒、安定剤、溶剤からなる群から選択される１種又は２種以上の添加剤を含むことが好ましい。
【００２１】
また本発明は、本発明に係る前記いずれかの有機バインダー製造用組成物と、高分子粒子及び／又は無機粒子からなるビーズ粒子とを混合してなる光拡散シート製造用組成物を提供する。
【００２２】
また本発明は、基材シートに、高分子粒子及び／又は無機粒子からなるビーズ粒子と、本発明に係る前記いずれかの有機バインダー製造用組成物とを、同時に又はいずれか一方を先に付着させた後に他方を付着させ、次いで有機バインダー製造用組成物を加熱して重合反応を生じさせ、硫黄元素含有ポリウレタン樹脂を生成させて光拡散シートを得ることを特徴とする光拡散シートの製造方法を提供する。
【発明の効果】
【００２３】
本発明の光拡散シートは、少なくとも従来の光拡散シートと同等の高いヘーズを有し、従来の光拡散シートに比して更に高い全光線透過率を有することが特徴であり、しかも光拡散層の薄膜化が可能となるというコスト的な利点を有し、従来の技術から全く予想されない驚くべき効果が得られることが明確になった。
【発明を実施するための最良の形態】
【００２４】
以下、本発明の実施形態を詳述する。
図１は、本発明に係る光拡散シートの一実施形態を示す断面図である。この光拡散シート１は、透明な樹脂からなる基材シート２の上面に、有機バインダー４と、有機高分子粒子及び／又は無機粒子からなるビーズ粒子５とを含有する光拡散層３が設けられた構造になっており、有機バインダー４は、屈折率が１．５５以上の樹脂からなることを特徴としている。
【００２５】
［基材シート］
本発明に使用される基材シート２としては、ポリメチルメタクリレート、ポリカーボネート、ポリ塩化ビニル、ポリエステル、アセテート樹脂、ポリオレフィン、ポリアミド、ポリスチレン、ポリエーテル等のシート状、板状のものや、ガラス板などの透明性が高い材料からなるシートが挙げられる。
【００２６】
［有機バインダー］
本発明に使用される有機バインダー４としては、屈折率が１．５５以上である硫黄元素含有樹脂が好ましく、特に、熱硬化型の硫黄元素含有ポリウレタン樹脂は、高屈折率、硬度、耐熱性、耐溶剤性などに優れていることから、最も好適に使用できる。
因みに、有機バインダーとしてポリウレタン樹脂の使用は公知であるが、硫黄元素を含有し、屈折率が１．５５以上のポリウレタン樹脂を光拡散シートの有機バインダーとして使用することは、未だ知られていない。
【００２７】
この硫黄元素含有ポリウレタン樹脂は、
（Ａ）ポリイソシアネート化合物と、
（Ｂ）活性水素基としてチオール基（メルカプト基）と水酸基のいずれか一方又は両方を含む化合物から選択された１種の化合物又は２種以上の混合物であり、且つ該化合物又は混合物中に硫黄元素を必須で含む硫黄元素含有化合物とを、常温あるいは加温下で反応させることにより得られる。
【００２８】
この硬化反応における反応速度は、硬化温度あるいは触媒の選択により容易に制御できる。また、成形加工性の制御も硬化温度範囲の選択あるいは溶剤の使用により容易に行なうことができる。
また、この硫黄元素含有ポリウレタン樹脂は、（Ａ）ポリイソシアネート化合物として、芳香環を有する化合物を使用する場合など、使用化合物の構造によっては、光、熱、酸素、酸・アルカリ、塩素などによる黄変が起こることもあるが、安定剤を選択使用することにより防止することができる。
【００２９】
［ビーズ粒子］
本発明に使用されるビーズ粒子としては、有機高分子粒子及び無機粒子が挙げられ、これらのビーズ粒子は、１種又は２種以上混合して用いることができる。
有機高分子粒子としては、アクリル樹脂粒子、ポリプロピレン樹脂粒子、ポリスチレン樹脂粒子、ポリエチレン樹脂粒子、ポリ塩化ビニル樹脂粒子、ポリフッ化ビニル樹脂粒子、ポリウレタン樹脂粒子、ポリシリコーン樹脂粒子など公知のものが使用できる。
無機粒子としては、シリカ粒子、石英粒子、酸化チタン粒子、酸化ジルコニウム粒子、酸化亜鉛粒子、硫酸バリウム粒子、炭酸カルシウム粒子など公知のものが使用できる。
【００３０】
前記の有機高分子粒子あるいは無機粒子からなるビーズ粒子の含有量は、その光拡散効果を考慮すれば、有機バインダー１００質量部に対して、３０質量部〜２２０質量部の範囲が好適である。因みに、３０質量部以下ではその光拡散効果が期待できず、２２０質量部以上ではビーズ粒子の有機バインダーへの定着が悪く、ビーズ粒子が簡単に脱落してしまう恐れがあるからである。
【００３１】
ビーズ粒子の粒径は、１．０〜３０．０μｍ程度が好適であり、粒度の異なる少なくとも２種以上のビーズが混在してもよい。
【００３２】
ビーズ粒子が混入された光拡散層を基材シート上に形成する方法としては、バーコーター、ロールコーター等公知の塗布方式を適宜選択することが可能である。
【００３３】
本発明の光拡散シートにおいて、基材シートを透過した光線が光拡散層を通過する際に、均一に拡散される為には、ビーズ粒子の分布形態が重要である。即ち、ビーズ粒子は、基材シートに形成した光拡散層内に完全に埋設されている粒子と、部分的に光拡散層内に埋設され、少なくとも部分的に光拡散層より突出したビーズ粒子が混在していることが重要である。
【００３４】
この光拡散シートは、透明な樹脂からなる基材シートに、有機バインダーと、有機高分子粒子及び／又は無機粒子からなるビーズ粒子とを含有する光拡散層が設けられてなり、有機バインダーが屈折率１．５５以上の硫黄含有ポリウレタン樹脂からなるものなので、少なくとも従来の光拡散シートと同等の高いヘーズを有し、従来の光拡散性シートに比して更に高い全光線透過率を有するものとなり、かつ光拡散層の薄膜化が可能となる。
【００３５】
［有機バインダー製造用組成物］
本発明はまた、前記光拡散シートにおける前記有機バインダーを製造するための組成物を提供する。本発明に係る有機バインダー製造用組成物は、次の（１）〜（５）の実施形態の構成とすることができる。
【００３６】
（１）第１の実施形態：
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を必須成分として含む有機バインダー製造用組成物。
【００３７】
（２）第２の実施形態：
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
（Ｃ）前記（Ａ）と（Ｂ）とを重合させて得られたプレポリマーと、
を必須成分として含む有機バインダー製造用組成物。
【００３８】
（３）第３の実施形態：
（Ａ）ポリイソシアネート化合物と、
（Ｂ）活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物と、
を重合させて得られたプレポリマー（Ｃ）を必須成分として含む有機バインダー製造用組成物。
【００３９】
（４）第４の実施形態：
ポリイソシアネート化合物を含むＡ液と、
活性水素基としてチオール基と水酸基のいずれか一方又は両方を含む化合物から選択された１種の化合物又は２種以上の混合物であり、且つ該化合物又は混合物中に硫黄元素を必須で含む硫黄元素含有化合物を含むＢ液と、
を有する有機バインダー製造用塗布液セット。
【００４０】
（５）第５の実施形態：
有機バインダー製造用組成物と、高分子粒子及び／又は無機粒子からなるビーズ粒子とを混合してなる光拡散シート製造用組成物。ここで、ビーズ粒子の含有量は、有機バインダー１００質量部に対し、３０〜２２０質量部の範囲とすることが好ましい。
【００４１】
前記（１）〜（５）の各実施形態の組成物又は塗布液セットにおいて、（Ａ）ポリイソシアネートと（Ｂ）硫黄元素含有化合物の配合比率は、（Ａ）ポリイソシアネートのイソシアネート基と、（Ｂ）硫黄元素含有化合物のチオール基及び水酸基とが１：１の関係となるような配合量とすることが望ましいが、これに限定されず、いずれか一方の化合物に対して他方の化合物の量が多くなるように配合してもよい。
【００４２】
前記（１）〜（５）の各実施形態の組成物又は塗布液セットは、前記それぞれの必須成分以外に、触媒、安定剤、溶剤からなる群から選択される１種又は２種以上の添加剤を含み得る。
以下、本発明に係る有機バインダー製造用組成物において、必須成分である（Ａ）ポリイソシアネート、（Ｂ）硫黄元素含有化合物及び（Ｃ）プレポリマー、及び添加剤である触媒、安定剤、及び溶剤を具体的に例示する。
【００４３】
［（Ａ）ポリイソシアネート化合物］
（Ａ）ポリイソシアネート化合物としては、分子中にイソシアネート基（−Ｎ＝Ｃ＝Ｏ）を２つ以上含有する化合物が用いられ、例えば
（ａ）  水添２，６−トリレンジイソシアネート、水添メタ及びパラフェニレンジイソシアネート、水添２，４−トリレンジイソシアネート、水添ジフェニルメタンジイソシアネート、水添メタキシリレンジイソシアネート、水添パラキシリレンジイソシアネート、イソホロンジイソシアネート等の脂環族イソシアネート化合物；
（ｂ）  メタ及びパラフェニレンジイソシアネート、２，６−トリレンジイソシアネート、２，４−トリレンジイソシアネート、４，４’−ジフェニルメタンジイソシアネート、メタ及びパラキシリレンジイソシアネート、メタ及びパラテトラメチルキシリレンジイソシアネート、２，６−ナフタリンジイソシアネート、１，５−ナフタリンジイソシアネート、ヘキサメチレンジイソシアネート、オクタメチレンジイソシアネート、２，２，４−トリメチルヘキサメチレンジイソシアネート、テトラメチレンジイソシアネート、ヘキサメチレンジイソシアネートのビュウレット反応生成物、ヘキサメチレンジイソシアネートの３量体、リジンジイソシアネート、リジントリイソシアネート、１，６，１１−ウンデカントリイソシアネート、トリフェニルメタントリイソシアネート等の脂環又は芳香環を有していないイソシアネート化合物；
（ｃ）  ジフェニルジスルフィド−４，４’−ジイソシアネート、２，２’−ジメチルジフェニルジスルフィド−５，５’−ジイソシアネート、３，３’−ジメチルジフェニルジスルフィド−５，５’−ジイソシアネート、３，３’−ジメチルジフェニルジスルフィド−６，６’−ジイソシアネート、４，４’−ジメチルジフェニルジスルフィド−５，５’−ジイソシアネート、３，３’−ジメトキシジフェニルジスルフィド−４，４’−ジイソシアネート、４，４’−ジメトキシジフェニルジスルフィド−３，３’−ジイソシアネート、ジフェニルスルホン−４，４’−ジイソシアネート、ジフェニルスルホン−３，３’−ジイソシアネート、ベンジリデンスルホン−４，４’−ジイソシアネート、ジフェニルメタンスルホン−４，４’−ジイソシアネート、４−メチルジフェニルメタンスルホン−２，４’−ジイソシアネート、４，４’−ジメトキシジフェニルスルホン−３，３’−ジイソシアネート、３，３’−ジメトキシ−４，４’−ジイソシアネートジベンジルスルホン、４，４’−ジメチルジフェニルスルホン−３，３’−ジイソシアネート、４，４’−ジ−ｔｅｒｔ−ブチルジフェニルスルホン−３，３’−ジイソシアネート、４，４’−ジメトキシベンゼンエチレンジスルホン−３，３’−ジイソシアネート、４，４’−ジクロロジフェニルスルホン−３，３’−ジイソシアネート、４−メチル−３−イソシアネートベンゼンスルホニル−４’−イソシアネートフェノールエステル、４−メトキシ−３−イソシアネートベンゼンスルホニル−４’−イソシアネートフェノールエステル、４−メチル−３−イソシアネートベンゼンスルホニルアニリド−３’−メチル−４’−イソシアネート、ジベンゼンスルホニル−エチレンジアミン−４，４’−ジイソシアネート、４，４’−ジメトキシベンゼンスルホニル−エチレンジアミン−３，３’−ジイソシアネート、４−メチル−３−イソシアネートベンゼンスルホニルアニリド−４−メチル−３’−イソシアネート、チオフェン−２，５−ジイソシアネート、チオフェン−２，５−ジイソシアネートメチル、１，４−ジチアン−２，５−ジイソシアネート、１，４−ジチアン−２，５−ジイソシアネートメチル、１，４−ジチアン−２，３−ジイソシアネートメチル、１，４−ジチアン−２−イソシアネートメチル−５−イソシアネートプロピル、１，３−ジチオラン−４，５−ジイソシアネート、１，３−ジチオラン−４，５−ジイソシアネートメチル、１，３−ジチオラン−２−メチル−４，５−ジイソシアネートメチル、１，３−ジチオラン−２，２−ジイソシアネートエチル、テトラヒドロチオフェン−２，５−ジイソシアネート、テトラヒドロチオフェン−２，５−ジイソシアネートメチル、テトラヒドロチオフェン−２，５−ジイソシアネートエチル、テトラヒドロチオフェン−３，４−ジイソシアネートメチル等の硫黄元素含有イソシアネ−ト化合物；
を挙げることができる。これらは、単一化合物であってもよく、二種以上の混合物を用いてもよい。
【００４４】
［（Ｂ）硫黄元素含有化合物］
（Ｂ）硫黄元素含有化合物のうち、チオール基（−ＳＨ）を有する化合物としては、
（ａ）  メタンジチオール、１，２−エタンジチオール、１，１−プロパンジチオール、１，２−プロパンジチオール、１，３−プロパンジチオール、２，２−プロパンジチオール、１，６−ヘキサンジチオール、１，２，３−プロパントリチオール、テトラキス（メルカプトメチル）メタン、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、１，１−ビス（メルカプトメチル）シクロヘキサン、チオリンゴ酸ビス（２−メルカプトエチルエステル）、２，３−ジメルカプトコハク酸（２−メルカプトエチルエステル）、２，３−ジメルカプト−１−プロパノール（２−メルカプトアセテート）、２，３−ジメルカプト−１−プロパノール（３−メルカプトアセテート）、ジエチレングリコールビス（２−メルカプトアセテート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、ペンタエリスリトールテトラキス（２−メルカプトアセテート）、ペンタエリスリトールテトラキス（３−メルカプトプロピオネート）、１，２−ビス（２−メルカプトエチルチオ）−３−メルカプトプロパン等の脂肪族チオール；
（ｂ）  １，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，３−ビス（メルカプトエチル）ベンゼン、１，４−ビス（メルカプトエチル）ベンゼン、１，２−ビス（メルカプトメトキシ）ベンゼン、１，３−ビス（メルカプトメトキシ）ベンゼン、１，４−ビス（メルカプトメトキシ）ベンゼン、１，２−ビス（メルカプトエトキシ）ベンゼン、１，３−ビス（メルカプトエトキシ）ベンゼン、１，４−ビス（メルカプトエトキシ）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、１，２，３−トリス（メルカプトメトキシ）ベンゼン、１，２，４−トリス（メルカプトメトキシ）ベンゼン、１，３，５−トリス（メルカプトメトキシ）ベンゼン、１，２，３−トリス（メルカプトエトキシ）ベンゼン、１，２，４−トリス（メルカプトエトキシ）ベンゼン、１，３，５−トリス（メルカプトエトキシ）ベンゼン、１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，３，５−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、１，２，３，４−テトラキス（メルカプトエチル）ベンゼン、１，２，３，５−テトラキス（メルカプトメトキシ）ベンゼン、１，２，４，５−テトラキス（メルカプトメトキシ）ベンゼン、１，２，３，４−テトラキス（メルカプトエトキシ）ベンゼン、１，２，３，５−テトラキス（メルカプトエトキシ）ベンゼン、１，２，４，５−テトラキス（メルカプトエトキシ）ベンゼン、２，２’−ジメルカプトビフェニル、４，４’−ジメルカプトビフェニル、４，４’−ジメルカプトビベンジル、２，５−トルエンジチオール、３，４−トルエンジチオール、１，４−ナフタレンジチオール、１，５−ナフタレンジチオール、２，６−ナフタレンジチオール、２，７−ナフタレンジチオール、２，４−ジメチルベンゼン−１，３−ジチオール、４，５−ジメチルベンゼン−１，３−ジチオール、９，１０−アントラセンジメタンチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン等の芳香族チオール；
（ｃ）  ２，５−ジクロロベンゼン−１，３−ジチオール、１，３−ジ（ｐ−クロロフェニル）プロパン−２，２−ジチオール、３，４，５−トリブロム−１，２−ジメルカプトベンゼン、２，３，４，６−テトラクロル−１，５−ビス（メルカプトメチル）ベンゼン等の塩素置換体、臭素置換体等のハロゲン置換芳香族チオール；
（ｄ）  １，２−ビス（メルカプトメチルチオ）ベンゼン、１，３−ビス（メルカプトメチルチオ）ベンゼン、１，４−ビス（メルカプトメチルチオ）ベンゼン、１，２−ビス（メルカプトエチルチオ）ベンゼン、１，３−ビス（メルカプトエチルチオ）ベンゼン、１，４−ビス（メルカプトエチルチオ）ベンゼン、１，２，３−トリス（メルカプトメチルチオ）ベンゼン、１，２，４−トリス（メルカプトメチルチオ）ベンゼン、１，３，５−トリス（メルカプトメチルチオ）ベンゼン、１，２，３−トリス（メルカプトエチルチオ）ベンゼン、１，２，４−トリス（メルカプトエチルチオ）ベンゼン、１，３，５−トリス（メルカプトエチルチオ）ベンゼン、１，２，３，４−テトラキス（メルカプトメチルチオ）ベンゼン、１，２，３，５−テトラキス（メルカプトメチルチオ）ベンゼン、１，２，４，５−テトラキス（メルカプトメチルチオ）ベンゼン、１，２，３，４−テトラキス（メルカプトエチルチオ）ベンゼン、１，２，３，５−テトラキス（メルカプトエチルチオ）ベンゼン、１，２，４，５−テトラキス（メルカプトエチルチオ）ベンゼン等、及びこれらの核アルキル化物等のチオール基（メルカプト基）以外に硫黄元素を含有する芳香族チオール；
（ｅ）  ビス（メルカプトメチル）スルフィド、ビス（メルカプトエチル）スルフィド、ビス（メルカプトプロピル）スルフィド、ビス（メルカプトメチルチオ）メタン、ビス（２−メルカプトエチルチオ）メタン、ビス（３−メルカプトプロピル）メタン、１，２−ビス（メルカプトメチルチオ）エタン、１，２−（２−メルカプトエチルチオ）エタン、１，２−（３−メルカプトプロピル）エタン、１，３−ビス（メルカプトメチルチオ）プロパン、１，３−ビス（２−メルカプトエチルチオ）プロパン、１，３−ビス（３−メルカプトプロピルチオ）プロパン、１，２−ビス（２−メルカプトエチルチオ）−３−メルカプトプロパン、２−メルカプトエチルチオ−１，３−プロパンジチオール、１，２，３−トリス（メルカプトメチルチオ）プロパン、１，２，３−トリス（２−メルカプトエチルチオ）プロパン、１，２，３−トリス（３−メルカプトプロピルチオ）プロパン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプト−１，４−ジチアン、ビス（メルカプトメチル）ジスルフィド、ビス（メルカプトエチル）ジスルフィド、ビス（メルカプトプロピル）ジスルフィド等、及びこれらのチオグリコール酸及びメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシプロピルスルフィドビス（２−メルカプトアセテート）、ヒドロキシプロピルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピオネート）、ヒドロキシプロピルジスルフィドビス（２−メルカプトアセテート）、ヒドロキシプロピルジスルフィドビス（３−メルカプトプロピオネート）、２−メルカプトエチルエーテルビス（２−メルカプトアセテート）、２−メルカプトエチルエーテルビス（３−メルカプトプロピオネート）、１，４−ジチアン−２，５−ジオールビス（２−メルカプトアセテート）、１，４−ジチアン−２，５−ジオールビス（３−メルカプトプロピオネート）、チオグリコール酸ビス（２−メルカプトエチルエステル）、チオジプロピオン酸ビス（２−メルカプトエチルエステル）、４，４’−チオジブチル酸ビス（２−メルカプトエチルエステル）、ジチオジグリコール酸ビス（２−メルカプトエチルエステル）、ジチオジプロピオン酸ビス（２−メルカプトエチルエステル）、４，４’−ジチオジブチル酸ビス（２−メルカプトエチルエステル）、チオジグリコール酸ビス（２，３−ジメルカプトプロピルエステル）、チオジプロピオン酸ビス（２，３−ジメルカプトプロピルエステル���、ジチオジグリコール酸ビス（２，３−ジメルカプトプロピルエステル）、ジチオジプロピオン酸（２，３−ジメルカプトプロピルエステル）、４−メルカプトメチル−３，６−ジチアオクタン−１，８−ジチオール、ビス（メルカプトメチル）−３，６，９−トリチア−１，１１−ウンデカンジチオール、ビス（１，３−ジメルカプト−２−プロピル）スルフィド等のチオール基（メルカプト基）以外に硫黄元素を含有する脂肪族チオール；
（ｆ）  ３，４−チオフェンジチオール、テトラヒドロチオフェン−２，５−ジメルカプトメチル、２，５−ジメルカプト−１，３，４−チアジアゾール、２，５−ジメルカプト−１，４−ジチアン、２，５−ジメルカプトメチル−１，４−ジチアン等のチオール基（メルカプト基）以外に硫黄元素を含有する複素環化合物；
などが挙げられる。これらは、単一化合物であってもよく、二種以上の混合物を用いてもよい。
【００４５】
（Ｂ）硫黄元素含有化合物のうち、硫黄元素を含有し、かつ活性水素基として水酸基を有する化合物としては、ジ（２−ヒドロキシエチル）スルフィド、ビス−（２−ヒドロキシエチル）ジスルフィド、１，４−ジチアン−２，５−ジオール、２，２’−ジチオジエタノール、２，２−ビス（２−ヒドロキシ−３−メルカプトプロポキシフェニルプロパン）、１，２−ビス（２−ヒドロキシエチルチオ）エタン、１，４−ビス（２−ヒドロキシエチルチオ）ブタン、３，６−ジチア−１，８−オクタンジオール、４，４’−ジヒドロキシジフェニルスルフォン、４，４’−ビス（２−ヒドロキシエトキシ）ジフェニルスルフォン、３，３’−ジメチル４，４’−ジヒドロキシジフェニルスルフォン、３，３’，５，５’−テトラメチル−４，４’−ジヒドロキシジフェニルスルフォン、４，４’，５，５’−テトラメチル−２，２’−ジヒドロキシジフェニルスルフォン、２，２’，５，５’−テトラメチル−４，４’−ジヒドロキシジフェニルスルフォン、３，３’−ジクロロ−４，４’−ジヒドロキシジフェニルスルフォン、３，３’−ジニトロ−４，４’−ジヒドロキシジフェニルスルフォンなどが挙げられる。これらは、単一化合物であってもよく、二種以上の混合物を用いてもよい。
【００４６】
また、硫黄元素を有していないが、活性水素基として水酸基を有する化合物、例えばプロピレングリコール、ジプロピレングリコール、ブチレングリコール、ネオペンチルグリコール、グリセリン、トリメチロールエタン、トリメチロールプロパン、ポリエステルポリオール、ポリアクリルポリオール、ポリエーテルポリオール、ひまし油など、あるいはアミノ基を有する化合物、たとえば、トリエタノールアミン、エチレンジアミン、１，２−プロパンジアミン、ポリエーテルアミンなども（Ｂ）硫黄元素含有化合物と併用して用いることもできる。
【００４７】
［（Ｃ）プレポリマー］
（Ｃ）プレポリマーは、前述した（Ａ）ポリイソシアネート化合物と（Ｂ）硫黄元素含有化合物との間のウレタン化反応を適度に停止させ、得られる中間生成物である。このプレポリマーは、硫黄元素含有ポリウレタン樹脂の前段階にあり、触媒等の存在下で加熱することにより、容易に重合して硫黄元素含有ポリウレタン樹脂とすることができる。
【００４８】
この（Ｃ）プレポリマーを具体的に例示すると、（Ａ）ポリイソシアネート化合物としてｍ−キシリレンジイソシアネート（ＸＤＩ）を用い、（Ｂ）硫黄元素含有化合物としてペンタエリスリトールテトラキスチオプロピオネート（ＰＥＴＰ）を用い、ＰＥＴＰ：ＸＤＩをモル比２：１で反応（錫触媒０．１質量部添加）させた場合、理想的に反応が進んでいるとすれば、次式（１）のような構造のプレポリマーが得られる。
【００４９】
【化１】
2010072282.tif 000003
【００５０】
この（Ｃ）プレポリマーは、（Ａ）ポリイソシアネート化合物、（Ｂ）硫黄元素含有化合物と共に、有機バインダー製造用組成物中に配合してもよいし、（Ｃ）プレポリマー単独で用いることもできる。
この（Ｃ）プレポリマーの使用上の特徴として、臭いが弱いか又はほとんど無いことが挙げられる。本発明に係る有機バインダー製造用組成物の成分の中でも、特に（Ｂ）硫黄元素含有化合物は、強い臭いを有するものが多く、これを配合した組成物も強い臭いを有しているために、該組成物を用いた光拡散シートの製造作業は、作業者の安全や周辺環境を考慮して、厳重な臭気防止対策が必要である。一方、臭いが弱いはほとんど無い（Ｃ）プレポリマーを用いれば、面倒な臭気防止対策を簡略化できるという利点がある。
【００５１】
［触媒］
前記（Ａ）ポリイソシアネート化合物と（Ｂ）硫黄元素含有化合物とのウレタン化反応を促進する触媒としては、錫、ビスマス、鉄、亜鉛、チタン、ジルコニウムなどの金属元素を含有する化合物や３級アミノ基を含有する化合物が使用できる。
金属元素を含有する触媒としては、ジブチル錫ジラウレート、ジメチル錫ジクロライド、ジブチル錫オキサイド、オクチル酸錫、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、２−エチルヘキサン酸錫など錫系、ジブチルチタニウムジクロライド、テトラブチルチタネート、ブトキシチタニウムトリクロライドなどのチタン系、オレイン酸ビスマス、２−エチルヘキサン酸ビスマス、などのビスマス系、２−エチルヘキサン酸鉄、鉄アセチルアセトネートなどの鉄系、ナフテン酸亜鉛、２−エチルヘキサン酸亜鉛などの亜鉛系、ナフテン酸ジルコニウムなどが挙げられる。
３級アミノ基を含有する触媒としては、トリエチルアミン、トリエチレンジアミン、Ｎ，Ｎ−ジメチルベンジルアミン、Ｎ−メチルモルホリン、ココモルホリン、ジアザビシクロウンデセン等が挙げられる。これらの触媒は単独もしくは併用で使うことができる。
【００５２】
［安定剤］
本発明において用いられる安定剤としては、酸化防止剤、紫外線吸収剤および光安定剤からなる群より選ばれる少なくとも１種が挙げられる。
酸化防止剤としては、２，６−ジ−ｔ−ブチル−ｐ−クレゾール、ブチル化ヒドロキシアニソールなどのモノフェノール系、２，２’−メチレンビス（４−メチル−６−ｔ−ブチルフェノール）、２，２’−メチレンビス（４−エチル−６−ｔ−ブチルフェノール）などのビスフェノール系、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼンなどの高分子型フェノール系酸化防止剤が使用できる。その他、硫黄系酸化防止剤、リン系酸化防止剤等の公知の酸化防止剤が使用できる。
【００５３】
紫外線吸収剤としては、ベンゾフェノン系、ベンゾトリアゾール系、サリチル酸系、シュウ酸アニリド系、シアノアクリレート系、トリアジン系の紫外線吸収剤が使用できる。
ベンゾトリアゾール系紫外線吸収剤としては、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−［２’−ヒドロキシ−３’−（３’’，４’’，５’’，６’’−テトラヒドロフタルイミドメチル）−５’−メチルフェニル］ベンゾトリアゾール、２，２’メチレンビス［４−（１，１，３，３−テトラメチルブチル）−６−（２Ｈ−ベンゾトリアゾール−２−イル）フェノール］、［２（２’−ヒドロキシ−５’−メタアクリロキシフェニル）−２Ｈ−ベンゾトリアゾールなどが使用できる。ＴＩＮＵＶＩＮ ３２９（チバ・スペシャリティ・ケミカルズ株式会社）は、樹脂との相溶性の点から、特に好ましい。
【００５４】
光安定剤としては、ヒンダードアミン系光安定剤、紫外線安定剤などの公知の光安定剤が使用できる。
【００５５】
［溶剤］
ポリウレタン樹脂を生成する場合、溶剤は必ずしも必要ではないが、加工性を向上させる観点から溶剤を使用して生成することもできる。使用できる溶剤としては、メチルエチルケトン、酢酸エチル、酢酸ブチル、シクロヘキサンノン、テトラヒドロフラン、トルエン、キシレン、アセトン、ベンゼン、ジオキサン、アセトニトリル、ジグライム、ジメトルスルホキシド、Ｎ−メチルピロリドン、ジメチルホルミアミド等が挙げられる。
【００５６】
本発明に係る有機バインダー製造用組成物は、前述したビーズ粒子と共に、基材シートに塗布し、加熱して硬化させることにより、ビーズ粒子が屈折率１．５５以上の有機バインダーで固められた構造の光拡散層を容易に形成することができる。従って、この有機バインダー製造用組成物は、少なくとも従来の光拡散シートと同等の高いヘーズを有し、従来の光拡散性シートに比して更に高い全光線透過率を有する本発明の光拡散シートを容易に製造することができる。
【実施例】
【００５７】
以下、本発明を実施例により更に具体的に説明するが、本発明はこれに限定されるものではない。
【００５８】
［合成例１］
撹拌機、還流冷却器、温度計、窒素導入管を備えた４つ口フラスコに１，３−ビス（イソシアネートメチル）ベンゼン（商品名：タケネート５００、三井化学ポリウレタン株式会社製）３２．２９質量部、ペンタエリスリトールテトラキスチオプロピオネート（ＰＥＴＰ：淀化学株式会社）１６７．７１質量部、ジブチル錫ジラウレート０．２質量部を仕込み、窒素ガス雰囲気下で、８０℃にて２時間反応させ、ジブチルアミン滴定法（ＪＩＳ ７３０１−１９９５）でＮＣＯ％が０％であることを確認した後、酢酸エチル１５０質量部、ジブチル錫ジラウレート１．５９質量部、塩化ベンゾイル０．４５質量部を仕込み、反応液Ａ−１を得た。
【００５９】
［合成例２］
撹拌機、還流冷却器、温度計、窒素導入管を備えた４つ口フラスコに３，６−ジチア−１，８−オクタンジオールを６．６質量部、テトラヒドロフラン９．８質量部、酢酸ブチル４６．２質量部、メチルエチルケトン４６．２質量部、シクロヘキサノン２３．１質量部を仕込み、窒素ガス雰囲気下で、４０℃にて１時間混合撹拌し、均一な混合溶液Ａ−２を得た。  
【００６０】
［合成例３］
撹拌機、還流冷却器、温度計、窒素導入管を備えた４つ口フラスコに１，３−ビス（イソシアネートメチル）ベンゼン（商品名：タケネート５００、三井化学ポリウレタン株式会社製）７５．５質量部、ペンタエリスリトールテトラキスチオプロピオネート（商品名：ＰＥＴＰ、淀化学株式会社製）２４．５質量部を仕込み、窒素ガス雰囲気下で、８０℃にて１０時間反応させ、反応液Ｂ−１を得た。滴定でイソシアネート基残量を測定したところＮＣＯ％は２５．３％であった。
【００６１】
＜全光線透過率およびヘーズの測定方法＞
全光線透過率およびヘーズは、ＪＩＳ Ｋ  ７１０５−１９８１に従い測定した。ただし、測定サンプルは、光散乱シートの塗布面すなわち光散乱層を形成した面と、塗布されていない面すなわち光散乱層のない面が重なるように２枚重ねたサンプルとし、塗布されていない面から光を入射させて全光線透過率およびヘーズおよび拡散透過率を測定した。
また、ヘーズは、ＪＩＳ ７１０５−１９８１に従い、拡散透過率および全光線透過率から算出した。
【００６２】
＜屈折率の測定方法＞
ＪＩＳ  Ｋ  ７１４２−１９９６に従い、アッベ屈折計を使用し、有機バインダーとして用いた樹脂サンプルの屈折率を測定した。樹脂サンプルの厚みは１ｍｍである。
【００６３】
［実施例１］
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間加熱硬化して光散乱シートを得た。
【００６４】
有機バインダー製造用組成物：
アクリル球状粒子（テクポリマーＭＢＸ−８、積水化成品工業社製）３．００質量部
反応液Ａ−１（合成例１）                                      ２．０４質量部
シクロヘキサノン                                              ２．３３質量部
酢酸ブチル                                                    ４．６６質量部
メチルエチルケトン                                            ４．６６質量部
２−エチルヘキサン酸                                          ０．１３質量部
１，３−ビス（イソシアネートメチル）ベンゼン（商品名：タケネート５００、三井化学ポリウレタン株式会社製）                                      ０．５８質量部
【００６５】
表１に本実施例で得られた光拡散シートの全光線透過率およびヘーズを示した。
得られた光拡散シートのヘーズは、有機バインダーの屈折率が１．５３である比較例１（後述する）と同様高い値を示した。全光線透過率については、本実施例で得られた光拡散シートは比較例１より高い値を示した。このように、本実施例の光拡散シートは、高いヘーズを維持し、全光線透過率を大幅に向上できることが判明し、光拡散フィルムをはじめとした光学用途に適応できる光学シートを得ることができた。また、比較例２と比べると、光拡散層の厚みが薄いにも関わらず高いヘーズを維持していることから、光拡散層を大幅に減らすことでき、原料コスト低減、溶剤処理費用の削減やラインスピード向上などによる製造コスト低減が可能であることが明らかとなった。また、本処方でアクリル球状粒子を除いた有機バインダーの屈折率は１．６０であった。
表１に本実施例で得られた光拡散シートの全光線透過率およびヘーズを示した。
【００６６】
［実施例２］
有機バインダー製造用組成物をメイヤーバーＮｏ．１２で塗布したこと以外は、実施例１と同様にして光拡散シートを得た。
表１に本実施例で得られた光拡散シートの全光線透過率およびヘーズを示した。
本実施例で得られた光拡散シートのヘーズは、比較例１と同様高い値を示し、全光線透過率は、比較例１より高い値を示した。
【００６７】
［実施例３］
有機バインダー製造用組成物をメイヤーバーＮｏ．１４で塗布したこと以外は、実施例１と同様にして光拡散シートを得た。
表１に本実施例で得られた光拡散シートの全光線透過率およびヘーズを示した。
本実施例で得られた光拡散シートのヘーズは、比較例１と同様高い値を示し、全光線透過率は比較例１より高い値を示した。
【００６８】
［実施例４］
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間加熱硬化して光拡散シートを得た。
【００６９】
有機バインダー製造用組成物：
アクリル球状粒子（テクポリマーＭＢＸ−８、積水化成品工業社製）３．００質量部
反応液Ａ−１（合成例１）                                      ２．２７質量部
シクロヘキサノン                                              ２．４２質量部
酢酸ブチル                                                    ４．８３質量部
メチルエチルケトン                                            ４．８３質量部
２−エチルヘキサン酸                                          ０．１５質量部
１，３−ビス（イソシアネートメチル）ベンゼン（商品名：タケネート５００、三井化学ポリウレタン株式会社製）                                      ０．６４質量部
【００７０】
表１に本実施例で得られた光拡散シートの全光線透過率およびヘーズを示した。
本実施例で得られた光拡散シートのヘーズは、比較例１と同様高い値を示し、全光線透過率は比較例１より高い値を示した。また、本処方でアクリル球状粒子を除いた有機バインダーの屈折率は１．６０であった。
【００７１】
［実施例５］
有機バインダー製造用組成物をメイヤーバーＮｏ．１２で塗布したこと以外は、実施例４と同様にして光拡散シートを得た。
表１に本実施例で得られた光拡散シートの全光線透過率およびヘーズを示した。
本実施例で得られた光拡散シートのヘーズは、比較例１と同様高い値を示し、全光線透過率は比較例１より高い値を示した。
【００７２】
［実施例６］
ポリエステルフィルム（ルミラーＴ６０  １００μｍ：東レ社製）の片側に、下記の処方の有機バインダー製造用組成物をメイヤーバーＮｏ．１２で塗布し、１１０℃にて５分間、更に６０℃にて２０時間加熱硬化して光拡散シートを得た。
【００７３】
有機バインダー製造用組成物：
アクリル球状粒子（テクポリマーＭＢＸ−８、積水化成品工業社製）３．００質量部
反応液Ａ−１（合成例１）                                      ２．１６質量部
シクロヘキサノン                                              ２．３１質量部
酢酸ブチル                                                    ４．６４質量部
メチルエチルケトン                                            ４．６４質量部
サンパラー１００（三洋化成株式会社製）                        ０．０２８質量部
１，３−ビス（イソシアネートメチル）ベンゼン（商品名：タケネート５００、三井化学ポリウレタン株式会社製）                                      ０．６１質量部
【００７４】
表１に本実施例で得られた光拡散シートの全光線透過率およびヘーズを示した。
本実施例で得られた光拡散シートのヘーズは比較例１と同様高い値を示し、全光線透過率は比較例１より高い値を示した。また、本処方でアクリル球状粒子を除いた有機バインダーの屈折率は１．６０であった。
【００７５】
［実施例７］
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間加熱硬化して光拡散シートを得た。
【００７６】
有機バインダー製造用組成物：
アクリル球状粒子（テクポリマーＭＢＸ−８、積水化成品工業社製）３．００質量部
反応液Ａ−１（合成例１）                                      ２．４０質量部
シクロヘキサノン                                              ２．４１質量部
酢酸ブチル                                                    ４．８１質量部
メチルエチルケトン                                            ４．８１質量部
サンパラー１００（三洋化成株式会社製）                        ０．０３１質量部
１，３−ビス（イソシアネートメチル）ベンゼン（商品名：タケネート５００、三井化学ポリウレタン株式会社製）                                      ０．６８質量部
【００７７】
表１に本実施例で得られた光拡散シートの全光線透過率およびヘーズを示した。
本実施例で得られた光拡散シートのヘーズは比較例１と同様高い値を示し、全光線透過率は比較例１より高い値を示した。
【００７８】
［実施例８］
有機バインダー製造用組成物をメイヤーバーＮｏ．１２で塗布したこと以外は、実施例７と同様にして光拡散シートを得た。
表１に本実施例で得られた光拡散シートの全光線透過率およびヘーズを示した。
本実施例で得られた光拡散シートのヘーズは比較例１と同様高い値を示し、全光線透過率は比較例１より高い値を示した。
【００７９】
［実施例９］
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間加熱硬化して光拡散シートを得た。
【００８０】
有機バインダー製造用組成物：
アクリル球状粒子（テクポリマーＭＢＸ−８、積水化成品工業社製）３．００質量部
混合溶液Ａ−２（合成例２）                                  １３．１９質量部
２−エチルヘキサン酸                                          ０．１３質量部
反応液Ｂ−１                                                  １．２２質量部
【００８１】
表１に本実施例で得られた光拡散シートの全光線透過率およびヘーズを示した。
本実施例で得られた光拡散シートのヘーズは比較例１と同様高い値を示し、全光線透過率は比較例１より高い値を示した。また、本処方でアクリル球状粒子を除いた有機バインダーの屈折率は１．６１であった。
【００８２】
［実施例１０］
有機バインダー製造用組成物をメイヤーバーＮｏ．１２で塗布したこと以外は、実施例９と同様にして光拡散シートを得た。
表１に本実施例で得られた光拡散シートの全光線透過率およびヘーズを示した。
本実施例で得られた光拡散シートのヘーズは比較例１と同様高い値を示し、全光線透過率は比較例１より高い値を示した。
【００８３】
［実施例１１］
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間加熱硬化して光拡散シートを得た。
【００８４】
有機バインダー製造用組成物：
アクリル球状粒子（テクポリマーＭＢＸ−８、積水化成品工業社製）３．００質量部
ペンタエリスリトールテトラキス（３−メルカプトプロピオネート）１．０２質量部
酢酸エチル                                                    ０．９１質量部
シクロヘキサノン                                              ２．４２質量部
酢酸ブチル                                                    ４．８３質量部
メチルエチルケトン                                            ４．８３質量部
ジブチル錫ジラウレート                                        ０．００９質量部
２−エチルヘキサン酸                                          ０．１７質量部
塩化ベンゾイル                                                ０．００２質量部
１，３−ビス（イソシアネートメチル）ベンゼン（商品名：タケネート５００、三井化学ポリウレタン株式会社製）                                      ０．８４質量部
【００８５】
表１に本実施例で得られた光拡散シートの全光線透過率およびヘーズを示した。
本実施例で得られた光拡散シートのヘーズは比較例１と同様高い値を示し、全光線透過率は比較例１より高い値を示した。また、本処方でアクリル球状粒子を除いた有機バインダーの屈折率は１．６０であった。
【００８６】
［実施例１２］  
ポリエステルフィルム（ルミラーＴ６０  １００μｍ：東レ社製）の片側に、下記の処方の有機バインダー製造用組成物をメイヤーバーＮｏ．１０で塗布し、１１０℃にて５分間、更に６０℃にて２０時間、加熱硬化して光拡散シートを得た。
【００８７】
有機バインダー製造用組成物：
アクリル球状粒子（テクポリマーＭＢＸ−８、積水化成品工業社製）３．００質量部
ペンタエリスリトールテトラキス（３−メルカプトプロピオネート）０．７１質量部
トリメチロールプロパン                                        ０．１９質量部
酢酸エチル                                                    ０．９１質量部
シクロヘキサノン                                              ２．４２質量部
酢酸ブチル                                                    ４．８３質量部
メチルエチルケトン                                            ４．８３質量部
ジブチル錫ジラウレート                                        ０．００９質量部
２−エチルヘキサン酸                                          ０．１７質量部
１，３−ビス（イソシアナートメチル）ベンゼン（商品名：タケネート５００、三井化学ポリウレタン株式会社製）                                      ０．９６質量部
【００８８】
表１に本実施例で得られた光拡散シートの全光線透過率およびヘーズを示した。
本実施例で得られた光拡散シートのヘーズは比較例１と同様高い値を示し、全光線透過率は比較例１より高い値を示した。また、本処方でアクリル球状粒子を除いた有機バインダーの屈折率は１．５５であった。
【００８９】
［比較例１］
ポリエステルフィルム（ルミラーＴ６０  １００μｍ：東レ社製）の片側に、下記の処方の有機バインダー製造用組成物をメイヤーバーＮｏ．１２で塗布し、１１０℃にて５分間、更に６０℃にて２０時間加熱硬化して光拡散シートを得た。
【００９０】
有機バインダー製造用組成物：
アクリル球状粒子（テクポリマーＭＢＸ−８、積水化成品工業社製）３．００質量部
アクリルポリオール（アクリディックＡ−８０７：固形分濃度５０％、大日本インキ化学工業株式会社製）                                              ２．８８質量部
シクロヘキサノン                                              ２．１６質量部
酢酸ブチル                                                    ４．３２質量部
メチルエチルケトン                                            ４．３２質量部
ポリイソシアネート（商品名：タケネートＤ１１０Ｎ：固形分濃度６０％、三井化学ポリウレタン株式会社製）                                          ０．７２質量部
【００９１】
表１に、比較例１で得られた光学シートの全光線透過率およびヘーズを示した。
また、本処方でアクリル球状粒子を除いた有機バインダーの屈折率は１．５３であった。
【００９２】
［比較例２］
有機バインダー製造用組成物をメイヤーバーＮｏ．１０で塗布したこと以外は、比較例１と同様にして光拡散シートを得た。
表１に比較例２で得られた光拡散シートの全光線透過率およびヘーズを示した。
【００９３】
【表１】
2010072282.tif 000004
【００９４】
表１の結果より、使用した有機バインダーの屈折率が１．５３である比較例１，２では、全光線透過率が低くなる。
一方、使用した有機バインダーの屈折率が１．５５以上である実施例１〜１２では、高いヘーズを維持しつつ、比較例１，２よりも高い全光線透過率を示した。
【図面の簡単な説明】
【００９５】
【図１】本発明に係る光拡散シートの一実施形態を示す断面図である。
【符号の説明】
【００９６】
１…光拡散シート
２…基材シート
３…光拡散層
４…有機バインダー
５…ビーズ粒子。
【図１】
2010072282.tif 000005